"帯電防止剤を含有する粘着剤組成物であって、メタアクリル系ポリマーを主成分とし、前記帯電防止剤として、式1で示されるイオン性化合物を含有し、該イオン性化合物が、加水分解性のケイ素含有基を含む有機カチオンを有することを特徴とする粘着剤組成物。ただし、式1において、Zはカチオンを示し、X-はアニオンを示す。前記イオン性化合物のカチオンZは、式2で示される1種または2種以上のアルコキシシリル基含有カチオンであることを特徴とする請求項1に記載の粘着剤組成物。ただし、式2において、R1およびR2は、互いに同一または異なるアルキル基を表し、nは、1~3の整数を表し、Q1は、炭素数1から10のアルキレン基を表し、Eは、NHまたはSを表し、Q2は、単結合または炭素数1から10のアルキレン基を表し、Q3は、炭素数1から10のアルキレン基を表し、Vは、アンモニウム基、ピリジニウム基、ピロリジニウム基、イミダゾリウム基、グアニジニウム基、イソウロニウム基、チオウロニウム基、ピペリジニウム基、ピラゾリウム基、モルホリニウム基、ホスホニウム基、スルホニウム基から選択される1価のカチオン基を示し、該カチオン基は無換基でも置換基を有してもよい。前記加水分解性のケイ素含有基が、トリメトキシシリル基、トリエトキシシリル基、メチルジメトキシシリル基、メチルジエトキシシリル基、エチルジメトキシシリル基、エチルジエトキシシリル基から選択されるアルコキシシリル基であることを特徴とする請求項1または2に記載の粘着剤組成物。前記メタアクリル系ポリマーが、Aアルキル基の炭素数がC1~C14のアルキルメタアクリレートモノマーの少なくとも1種と、B水酸基および/またはカルボキシル基を含有する共重合性ビニルモノマーの少なくとも1種と、からなる共重合組成物であり、前記共重合組成物の100重量部に対して、前記帯電防止剤が、C前記の式1で示されるイオン性化合物を0.1~20重量部、を必須成分として含有することを特徴とする請求項1~3のいずれかに記載の粘着剤組成物。前記メタアクリル系ポリマーが、Aアルキル基の炭素数がC1~C14のアルキルメタアクリレートモノマーの少なくとも1種と、B′ビニル基を有する共重合性ビニルモノマーの少なくとも1種と、からなる共重合組成物であり、前記共重合組成物の100重量部に対して、前記帯電防止剤が、C前記の式1で示されるイオン性化合物を0.1~20重量部、を必須成分として含有することを特徴とする請求項1~3のいずれかに記載の粘着剤組成物。前記粘着剤組成物からなる粘着剤層の表面抵抗率が1.0×1012Ω/□以下であることを特徴とする請求項1~5のいずれかに記載の粘着剤組成物。前記イオン性化合物のアニオンX-は、六フッ化リン酸アニオン、ビスフルオロスルホニルイミドアニオン、トリスペンタフルオロエチルトリフルオロフォスフェートアニオン、ビストリフルオロメタンスルホニルイミドアニオン、チオシアン酸アニオン、アルキルベンゼンスルホン酸アニオン、過塩素酸アニオン塩、四フッ化ホウ素酸アニオンからなる無機もしくは有機のアニオン群から選択した1種または2種以上であることを特徴とする請求項1~6のいずれかに記載の粘着剤組成物。基材の片面上に、請求項1~7のいずれかに記載の粘着剤組成物が積層されたことを特徴とする粘着フィルム。基材の片面上に、請求項1~7のいずれかに記載の粘着剤組成物からなる粘着剤層が積層されたことを特徴とする粘着フィルム。請求項8または9に記載の粘着フィルムが用いられた、表面保護フィルム。請求項8または9に記載の粘着フィルムが用いられた、偏光板用の表面保護フィルム。請求項8または9に記載の粘着フィルムが用いられた、光学用の表面保護フィルム。光学フィルムの少なくとも一方の面に、請求項1~7のいずれかに記載の粘着剤組成物からなる粘着剤層が積層されている粘着剤付き光学フィルム。光学フィルムが偏光板である請求項13に記載の粘着剤付き光学フィルム。請求項13または14に記載の粘着剤付き光学フィルムが、前記粘着剤層を介して貼り合わされてなる画像表示装置。粘着剤シートとして帯電防止機能を求められることが多く、色々な種類の帯電防止剤が試みられてきた。しかし、特に光学フィルムの用途においては、帯電防止機能は持たせる事ができるが、透明性が悪いなどの欠点があり、さらには帯電防止剤の粘着剤への相溶性不足などから、被着体であるガラス板に対する接着力が悪かったり、耐久性が向上しないなどの問題が有り、更には帯電防止剤のブリードアウトや粘着シートを剥がした際に、被着体に対するリワーク性が悪いなどの欠点が多かった。これら、性能を満足できても、コストが高くなってしまうなどの問題もあり、低コストでこれら欠点を克服出来る帯電防止剤を含んだ粘着剤が必要とされて来た。本発明は、上記事情に鑑みてなされたものであり、粘着性能を損なわずに帯電防止性に優れ、ガラス板に対する接着性に優れ、さらに被着体に対するリワーク性にも優れた、帯電防止剤を含有する粘着剤組成物、及びそれを用いた粘着フィルムを提供することを課題とする。前記課題を解決するため、本発明は、帯電防止剤を含有する粘着剤組成物であって、メタアクリル系ポリマーを主成分とし、前記帯電防止剤として、式1で示されるイオン性化合物を含有し、該イオン性化合物が、加水分解性のケイ素含有基を含む有機カチオンを有することを特徴とする粘着剤組成物を提供する。ただし、式1において、Zはカチオンを示し、X-はアニオンを示す。前記イオン性化合物のカチオンZは、式2で示される1種または2種以上のアルコキシシリル基含有カチオンであることが好ましい。ただし、式2において、R1およびR2は、互いに同一または異なるアルキル基を表し、nは、1~3の整数を表し、Q1は、炭素数1から10のアルキレン基を表し、Eは、NHまたはSを表し、Q2は、単結合または炭素数1から10のアルキレン基を表し、Q3は、炭素数1から10のアルキレン基を表し、Vは、アンモニウム基、ピリジニウム基、ピロリジニウム基、イミダゾリウム基、グアニジニウム基、イソウロニウム基、チオウロニウム基、ピペリジニウム基、ピラゾリウム基、モルホリニウム基、ホスホニウム基、スルホニウム基から選択される1価のカチオン基を示し、該カチオン基は無換基でも置換基を有してもよい。前記加水分解性のケイ素含有基が、トリメトキシシリル基、トリエトキシシリル基、メチルジメトキシシリル基、メチルジエトキシシリル基、エチルジメトキシシリル基、エチルジエトキシシリル基から選択されるアルコキシシリル基であることが好ましい。前記メタアクリル系ポリマーが、Aアルキル基の炭素数がC1~C14のアルキルメタアクリレートモノマーの少なくとも1種と、B水酸基および/またはカルボキシル基を含有する共重合性ビニルモノマーの少なくとも1種と、からなる共重合組成物であり、前記共重合組成物の100重量部に対して、前記帯電防止剤が、C前記の式1で示されるイオン性化合物を0.1~20重量部、を必須成分として含有することが好ましい。前記メタアクリル系ポリマーが、Aアルキル基の炭素数がC1~C14のアルキルメタアクリレートモノマーの少なくとも1種と、B′ビニル基を有する共重合性ビニルモノマーの少なくとも1種と、からなる共重合組成物であり、前記共重合組成物の100重量部に対して、前記帯電防止剤が、C前記の式1で示されるイオン性化合物を0.1~20重量部、を必須成分として含有することが好ましい。前記メタアクリル系ポリマーが、Aアルキル基の炭素数がC1~C14のアルキルメタアクリレートモノマーの少なくとも2種以上からなる共重合組成物であり、前記共重合組成物の100重量部に対して、前記帯電防止剤が、C前記の式1で示されるイオン性化合物を0.1~20重量部、を必須成分として含有することが好ましい。前記粘着剤組成物からなる粘着剤層の表面抵抗率が1.0×1012Ω/□以下であることが好ましい。前記イオン性化合物のアニオンX-は、六フッ化リン酸アニオン、ビスフルオロスルホニルイミドアニオン、トリスペンタフルオロエチルトリフルオロフォスフェートアニオン、ビストリフルオロメタンスルホニルイミドアニオン、チオシアン酸アニオン、アルキルベンゼンスルホン酸アニオン、過塩素酸アニオン塩、四フッ化ホウ素酸アニオンからなる無機もしくは有機のアニオン群から選択した1種または2種以上であることが好ましい。また、本発明は、基材の片面上に、前記粘着剤組成物が積層されたことを特徴とする粘着フィルムを提供する。また、本発明は、基材の片面上に、前記粘着剤組成物からなる粘着剤層が積層されたことを特徴とする粘着フィルムを提供する。また、本発明は、前記粘着フィルムが用いられた、表面保護フィルムを提供する。また、本発明は、前記粘着フィルムが用いられた、偏光板用の表面保護フィルムを提供する。また、本発明は、前記粘着フィルムが用いられた、光学用の表面保護フィルムを提供する。また、本発明は、光学フィルムの少なくとも一方の面に、前記粘着剤組成物からなる粘着剤層が積層されている粘着剤付き光学フィルムを提供する。前記粘着剤付き光学フィルムの光学フィルムが偏光板であることが好ましい。また、本発明は、前記粘着剤付き光学フィルムが、前記粘着剤層を介して貼り合わされてなる画像表示装置を提供する。本発明によれば、加水分解性のケイ素含有基、特にアルコキシシリル基を有する帯電防止剤を含有させた粘着剤を用いることで、ガラス板に対する接着性に優れ、かつ、帯電防止性や被着体に対するリワーク性などの欠点などの課題を改善することが可能となる。以下、好適な実施の形態に基づいて本発明を説明する。本発明の粘着剤組成物は、粘着剤の主剤となる粘着剤ポリマーと、帯電防止性を付与する帯電防止剤を有し、この帯電防止剤として、加水分解性のケイ素含有基、特にアルコキシシリル基を有するイオン性化合物を含有することを特徴とする。これにより、ガラス板に対する接着性に優れ、帯電防止性や被着体に対するリワーク性などの欠点などの課題を改善することが可能となる。本発明に用いる粘着剤ポリマーとしては、アクリル系ポリマーが好ましく、特に、Aアルキル基の炭素数がC1~C14のアルキルメタアクリレートモノマーの少なくとも1種を主成分とする共重合組成物が好ましい。Aアルキル基の炭素数がC1~C14のアルキルメタアクリレートモノマーとしては、メチルメタアクリレート、エチルメタアクリレート、プロピルメタアクリレート、ブチルメタアクリレート、イソブチルメタアクリレート、ペンチルメタアクリレート、ヘキシルメタアクリレート、ヘプチルメタアクリレート、オクチルメタアクリレート、イソオクチルメタアクリレート、2-エチルヘキシルメタアクリレート、ノニルメタアクリレート、イソノニルメタアクリレート、デシルメタアクリレート、シクロペンチルメタアクリレート、シクロヘキシルメタアクリレートなどが挙げられる。アルキルメタアクリレートモノマーのアルキル基は、直鎖、分枝状、環状のいずれでもよい。本発明に用いる粘着剤ポリマーとして、Aアルキル基の炭素数がC1~C14のアルキルメタアクリレートモノマーの少なくとも1種と、他の共重合性モノマーの少なくとも1種とからなる共重合組成物を採用することもできる。この場合、他の共重合性モノマーとしては、B′ビニル基を有する共重合性ビニルモノマーや、B水酸基および/またはカルボキシル基を含有する共重合性ビニルモノマーが挙げられる。水酸基を含有する共重合性ビニルモノマーとしては、2-ヒドロキシエチルメタアクリレート、2-ヒドロキシプロピルメタアクリレート、3-ヒドロキシプロピルメタアクリレート、4-ヒドロキシブチルメタアクリレート、6-ヒドロキシヘキシルメタアクリレート、8-ヒドロキシオクチルメタアクリレート等の水酸基含有メタアクリル酸エステル類や、N-ヒドロキシメタアクリルアミド、N-ヒドロキシメチルメタアクリルアミド、N-ヒドロキシエチルメタアクリルアミド等の水酸基含有メタアクリルアミド類などが挙げられ、これらの化合物群の中から選択された、少なくとも1種以上であることが好ましい。カルボキシル基を含有する共重合性ビニルモノマーとしては、メタアクリル酸、イタコン酸、クロトン酸、マレイン酸、フマル酸、カルボキシエチルメタアクリレート、カルボキシペンチルメタアクリレートからなどが挙げられ、これらの化合物群の中から選択された、少なくとも1種以上であることが好ましい。上記以外の共重合性ビニルモノマーとしては、ベンジルメタアクリレート、フェノキシエチルメタアクリレート等の芳香族基含有メタアクリル酸エステル類のほか、スチレン、アクリルアミド、アクリロニトリル、メチルビニルエーテル、エチルビニルエーテル、酢酸ビニル、塩化ビニルなどの各種ビニルモノマーが挙げられる。また、本発明に用いる粘着剤ポリマーとして、Aアルキル基の炭素数がC1~C14のアルキルメタアクリレートモノマーの少なくとも2種以上からなる共重合組成物を採用することもできる。この場合、Aアルキル基の炭素数がC1~C14のアルキルメタアクリレートモノマー以外の共重合性ビニルモノマーを用いなくても共重合組成物とすることができる。本発明で帯電防止剤として用いられるイオン性化合物は、式1で表され、そのカチオンZが、加水分解性のケイ素含有基を有する有機カチオンである。該イオン性化合物は、常温例えば30°Cで液体となるイオン液体でもよく、常温で固体のものであってもよい。ZX-式1ただし、式1において、Zはカチオンを示し、X-はアニオンを示す。前記イオン性化合物のアニオンX-は、六フッ化リン酸アニオン、ビスフルオロスルホニルイミドアニオン、トリスペンタフルオロエチルトリフルオロフォスフェートアニオン、ビストリフルオロメタンスルホニルイミドアニオン、チオシアン酸アニオン、アルキルベンゼンスルホン酸アニオン、過塩素酸アニオン塩、四フッ化ホウ素酸アニオンからなる無機もしくは有機のアニオン群から選択した1種または2種以上であることが好ましい。前記イオン性化合物のカチオンZは、ピリジニウムカチオン、イミダゾリウムカチオン、スルホニウムカチオン、ホスホニウムカチオン、ピロリジニウムカチオン、グアニジニウムカチオン、アンモニウムカチオン、イソウロニウムカチオン、チオウロニウムカチオン、ピペリジニウムカチオン、ピラゾリウムカチオン、モルホリニウムカチオン等からなるカチオン群から選択した1種または2種以上であることが好ましい。前記カチオンZは、加水分解性のケイ素含有基を有する有機カチオンである。前記加水分解性のケイ素含有基としては、アルコキシシリル基、アルケニルオキシシリル基、アシロキシシリル基、アミノシリル基、アミノオキシシリル基、オキシムシリル基、アミドシリル基等が好適に用いられる。なかでも、式1aで示されるアルコキシシリル基が好ましい。R1OnR23-nSi-式1aただし、式1bにおいて、R1およびR2は、互いに同一または異なるアルキル基を表し、nは、1~3の整数を表す。アルコキシシリル基としては、アルコキシジアルキルシリル基n=1、アルキルジアルコキシシリル基n=2、トリアルコキシシリル基n=3が挙げられる。アルキルジアルコキシシリル基n=2またはトリアルコキシシリル基n=3が好ましい。アルコキシ基R1Oとしては、メトキシ基、エトキシ基、プロポキシ基、イソプロポキシ基、ブトキシ基、イソブトキシ基などが挙げられる。アルキル基R2としては、メチル基、エチル基、プロピル基、イソプロピル基、ブチル基、イソブチル基などが挙げられる。アルコキシシリル基の具体例としては、下記の式1a-1から式1a-6で表される、トリメトキシシリル基式1a-1、トリエトキシシリル基式1a-2、メチルジメトキシシリル基式1a-3、メチルジエトキシシリル基式1a-4、エチルジメトキシシリル基式1a-5、エチルジエトキシシリル基式1a-6などが挙げられる。CH3O3Si-式1a-1C2H5O3Si-式1a-2CH3CH3O2Si-式1a-3CH3C2H5O2Si-式1a-4C2H5CH3O2Si-式1a-5C2H5C2H5O2Si-式1a-6他の加水分解性のケイ素含有基において、アルコキシ基R1Oの代わりに用いることができる加水分解性基としては、ビニルオキシ基、1-メチルビニルオキシ基、1-エチルビニルオキシ基等のアルケニルオキシ基;アセチルオキシ基、プロパノイルオキシ基、ベンゾイルオキシ基等のアシロキシ基;ジメチルアミノ基、メチルエチルアミノ基、ジエチルアミノ基等のアミノ基;ジメチルアミノオキシ基、メチルエチルアミノオキシ基、ジエチルアミノオキシ基等のアミノオキシ基;CH32C=NO-やC2H52C=NO-等のオキシム基;CH3CONCH3-やC2H5CONCH3-等のアミド基が挙げられる。これらの加水分解性基Lは、シリル基のSi原子に結合した場合、加水分解性を有する。前記加水分解性のケイ素含有基におけるシリル基は、シロキサン基であってもよい。シロキサン基を有する前記加水分解性のケイ素含有基としては、例えば式1a’で表されるものや、アルコキシ基R1Oの代わりに、アルケニルオキシ基等の前記加水分解性基を有するものが挙げられる。R23SiOR1O2Si-式1a’前記イオン性化合物のカチオンZは、式1bで示される1種または2種以上のアルコキシシリル基含有カチオンであることが好ましい。R1OnR23-nSi-Q-V式1bただし、式1bにおいて、R1およびR2は、互いに同一または異なるアルキル基を表し、nは、1~3の整数を表す。Qは、炭素数1から20のアルキレン基を表し、該アルキレン基は、直鎖でも分枝を有してもよく、無換基でも置換基を有してもよい。また該アルキレン基の主鎖に、エーテル結合-O-、スルフィド結合-S-、イミノ基-NH-、カルボニル基-CO-、エステル結合-COO-または-OCO-、アミド結合-CONH-または-NHCO-、カーボネート結合-OCOO-、ウレタン結合-NHCOO-または-OCONH-、ウレア結合-NHCONH-等の官能基を構成するヘテロ原子O、S、Nなど、炭素及び水素以外の元素の原子を1個または2個以上含んでもよい。ただし、前記アルキレン基Qの主鎖にヘテロ原子を有する場合、当該ヘテロ原子の個数は、アルキレン基の炭素数には含めないものとする。また、前記アルキレン基Qにおいて、前記ケイ素含有基のSiに隣接する原子はヘテロ原子でなく、炭素原子とする。Vは、アンモニウム基、ピリジニウム基、ピロリジニウム基、イミダゾリウム基、グアニジニウム基、イソウロニウム基、チオウロニウム基、ピペリジニウム基、ピラゾリウム基、モルホリニウム基、ホスホニウム基、スルホニウム基から選択される1価のカチオン基を示し、該カチオン基Vは、無換基でも置換基を有してもよい。前記アルキレン基Qに有していてもよい置換基としては、メチル基、エチル基、プロピル基、ブチル基などのアルキル基;フェニル基、ナフチル基、4-メチルフェニル基及び4-メトキシフェニル基などの置換基を有していてもよいアリール基;メトキシ基、エトキシ基、プロポキシ基、イソプロポキシ基、ブトキシ基、イソブトキシ基、sec-ブトキシ基、tert-ブトキシ基、トリフルオロメトキシ基、ベンジルオキシ基などの置換基を有していてもよいアルコキシ基;フェノキシ基、2-メチルフェノキシ基、4-メチルフェノキシ基、4-メトキシフェノキシ基、3-フェノキシフェノキシ基などの置換基を有していてもよいアリールオキシ基;フッ素原子、塩素原子などのハロゲン原子などが例示される。なお、前記アルキレン基に置換基がある場合、当該置換基の炭素数は、アルキレン基の炭素数には含めないものとする。前記アルキレン基Qとしては、加水分解性のケイ素含有基アルコキシシリル基などとカチオン基Vとを連結する連結基であればよく、例えば、-CiH2i-、-CiH2iOCjH2j-、-CiH2iSCjH2j-、-CiH2iNHCjH2j-、-CiH2iCOCjH2j-、-CiH2iCOOCjH2j-、-CiH2iOCOCjH2j-、-CiH2iNHCOCjH2j-、-CiH2iCONHCjH2j-、-CiH2iOCOOCjH2j-、-CiH2iNHCOOCjH2j-、-CiH2iOCONHCjH2j-、-CiH2iNHCONHCjH2j-、-CiH2iOCjH2jOCkH2k-、-CiH2iOCjH2jCOOCkH2k-、-CiH2iNHCjH2jCOOCkH2k-、-CiH2iSCjH2jCOOCkH2k-、などが挙げられるただし、i,j,kは1以上の整数。前記CiH2i、CjH2j、CkH2kで表されるアルキレン基としては、例えば、-CH2-、-CH2CH2-、-CCH3-、-CH2CH2CH2-、-CH2CCH3-、-CCH3CH2-、-CH2CH2CH2CH2-、などの直鎖または分枝を有する2価の脂肪族炭化水素基が挙げられる。前記連結基Qがアルキレン基の主鎖にヘテロ原子を有するものである場合、それらのヘテロ原子が、加水分解等で切断されにくい化学結合を構成するものが好ましい。これにより、連結基Qが、加水分解性のケイ素含有基アルコキシシリル基などとカチオン基Vとを連結する連結基としての機能を発揮することができる。前記イオン性化合物のカチオンZは、式2で示される1種または2種以上のアルコキシシリル基含有カチオンであることが好ましい。R1OnR23-nSi-Q1-E-Q2-COO-Q3-V式2ただし、式2において、R1およびR2は、互いに同一または異なるアルキル基を表し、nは、1~3の整数を表し、Q1は、炭素数1から10のアルキレン基を表し、Eは、NHまたはSを表し、Q2は、単結合または炭素数1から10のアルキレン基を表し、Q3は、炭素数1から10のアルキレン基を表し、Vは、アンモニウム基、ピリジニウム基、ピロリジニウム基、イミダゾリウム基、グアニジニウム基、イソウロニウム基、チオウロニウム基、ピペリジニウム基、ピラゾリウム基、モルホリニウム基、ホスホニウム基、スルホニウム基から選択される1価のカチオン基を示し、該カチオン基は無換基でも置換基を有してもよい。アンモニウム基としては、トリアルキルアンモニウム基-NR3やジアルキルアンモニウム基-NHR2等が挙げられる。ホスホニウム基としては、トリアルキルホスホニウム基-PR3やジアルキルホスホニウム基-PHR2等が挙げられる。スルホニウム基としては、ジアルキルスルホニウム基-SR2等が挙げられる。これらの式におけるRは、互いに同一または異なるアルキル基を表す。ピリジニウム基、ピロリジニウム基、イミダゾリウム基、グアニジニウム基、イソウロニウム基、チオウロニウム基、ピペリジニウム基、ピラゾリウム基、モルホリニウム基としては、それぞれ、ピリジニウム、ピロリジニウム、イミダゾリウム、グアニジニウム、イソウロニウム、チオウロニウム、ピペリジニウム、ピラゾリウム、モルホリニウムに含まれる窒素原子もしくは炭素原子、またはイソウロニウムの酸素原子もしくはチオウロニウムの硫黄原子において、Q3と結合できる基が挙げられる。前記カチオン基Vに有していてもよい置換基としては、メチル基、エチル基、プロピル基、ブチル基などのアルキル基;フェニル基、ナフチル基、4-メチルフェニル基及び4-メトキシフェニル基などの置換基を有していてもよいアリール基;メトキシ基、エトキシ基、プロポキシ基、イソプロポキシ基、ブトキシ基、イソブトキシ基、sec-ブトキシ基、tert-ブトキシ基、トリフルオロメトキシ基、ベンジルオキシ基などの置換基を有していてもよいアルコキシ基;フェノキシ基、2-メチルフェノキシ基、4-メチルフェノキシ基、4-メトキシフェノキシ基、3-フェノキシフェノキシ基などの置換基を有していてもよいアリールオキシ基;フッ素原子、塩素原子などのハロゲン原子などが例示される。本発明で用いられるカチオンZとしては、例えば、トリアルキルアルコキシシリルアルキルアンモニウム、トリアルキル[{[アルコキシシリルアルキル]カルバモイル}オキシアルキル]アンモニウム、トリアルキル[{[アルコキシシリルアルキル]アミノ}アシルオキシ]アルキル}アンモニウム、トリアルキル[{[アルコキシシリルアルキル]スルファニル}アシルオキシ]アルキル}アンモニウム等の、加水分解性のケイ素含有基を有するアンモニウムカチオン;1-[アルコキシシリルアルキル]ピリジニウム、1-[{[アルコキシシリルアルキル]カルバモイル}オキシアルキル]ピリジニウム、1-[{[アルコキシシリルアルキル]アミノ}アシルオキシ]アルキル}ピリジニウム、1-[{[アルコキシシリルアルキル]スルファニル}アシルオキシ]アルキル}ピリジニウム等の、加水分解性のケイ素含有基を有するピリジニウムカチオン;1-アルキル-1-[アルコキシシリルアルキル]ピロリジニウム、1-アルキル-1-[{[アルコキシシリルアルキル]カルバモイル}オキシアルキル]ピロリジニウム、1-アルキル-1-[{[アルコキシシリルアルキル]アミノ}アシルオキシ]アルキル}ピロリジニウム、1-アルキル-1-[{[アルコキシシリルアルキル]スルファニル}アシルオキシ]アルキル}ピロリジニウム等の、加水分解性のケイ素含有基を有するピロリジニウムカチオン;1-アルキル-3-[アルコキシシリルアルキル]イミダゾリウム、1,2-ジアルキル-3-[アルコキシシリルアルキル]イミダゾリウム、1-アルキル-3-[{[アルコキシシリルアルキル]カルバモイル}オキシアルキル]イミダゾリウム、1-アルキル-3-[{[アルコキシシリルアルキル]アミノ}アシルオキシ]アルキル}イミダゾリウム、1-アルキル-3-[{[アルコキシシリルアルキル]スルファニル}アシルオキシ]アルキル}イミダゾリウム等の、加水分解性のケイ素含有基を有するイミダゾリウムカチオン;1-[アルコキシシリルアルキル]グアニジニウム、2-[アルコキシシリルアルキル]グアニジニウム、1,1,3,3-テトラアルキル-2-[アルコキシシリルアルキル]グアニジニウム等の、加水分解性のケイ素含有基を有するグアニジニウムカチオン;2-アルキル-1-[アルコキシシリルアルキル]イソウロニウム、2-[アルコキシシリルアルキル]イソウロニウム、1,1,3,3-テトラアルキル-2-[アルコキシシリルアルキル]イソウロニウム等の、加水分解性のケイ素含有基を有するイソウロニウムカチオン;2-アルキル-1-[アルコキシシリルアルキル]チオウロニウム、1-アルキル-2-[アルコキシシリルアルキル]チオウロニウム、1,1,3,3-テトラアルキル-2-[アルコキシシリルアルキル]チオウロニウム等の、加水分解性のケイ素含有基を有するチオウロニウムカチオン;1-アルキル-1-[アルコキシシリルアルキル]ピペリジニウム、1-アルキル-1-[{[アルコキシシリルアルキル]カルバモイル}オキシアルキル]ピペリジニウム、1-アルキル-1-[{[アルコキシシリルアルキル]アミノ}アシルオキシ]アルキル}ピペリジニウム、1-アルキル-1-[{[アルコキシシリルアルキル]スルファニル}アシルオキシ]アルキル}ピペリジニウム等の、加水分解性のケイ素含有基を有するピペリジニウムカチオン;1-アルキル-2-[アルコキシシリルアルキル]ピラゾリウム、1-アルキル-2-[{[アルコキシシリルアルキル]カルバモイル}オキシアルキル]ピラゾリウム、1-アルキル-2-[{[アルコキシシリルアルキル]アミノ}アシルオキシ]アルキル}ピラゾリウム、1-アルキル-2-[{[アルコキシシリルアルキル]スルファニル}アシルオキシ]アルキル}ピラゾリウム等の、加水分解性のケイ素含有基を有するピラゾリウムカチオン;4-アルキル-4-[アルコキシシリルアルキル]モルホリニウム、4-アルキル-4-[{[アルコキシシリルアルキル]カルバモイル}オキシアルキル]モルホリニウム、4-アルキル-4-[{[アルコキシシリルアルキル]アミノ}アシルオキシ]アルキル}モルホリニウム、4-アルキル-4-[{[アルコキシシリルアルキル]スルファニル}アシルオキシ]アルキル}モルホリニウム等の、加水分解性のケイ素含有基を有するモルホリニウムカチオン;トリアルキル[アルコキシシリルアルキル]ホスホニウム、トリアルキル[{[アルコキシシリルアルキル]カルバモイル}オキシアルキル]ホスホニウム、トリアルキル[{[アルコキシシリルアルキル]アミノ}アシルオキシ]アルキル}ホスホニウム、トリアルキル[{[アルコキシシリルアルキル]スルファニル}アシルオキシ]アルキル}ホスホニウム等の、加水分解性のケイ素含有基を有するホスホニウムカチオン;ジアルキル[アルコキシシリルアルキル]スルホニウム、ジアルキル[{[アルコキシシリルアルキル]カルバモイル}オキシアルキル]スルホニウム、ジアルキル[{[アルコキシシリルアルキル]アミノ}アシルオキシ]アルキル}スルホニウム、ジアルキル[{[アルコキシシリルアルキル]スルファニル}アシルオキシ]アルキル}スルホニウム等の、加水分解性のケイ素含有基を有するスルホニウムカチオン;などが挙げられる。本発明で用いられるカチオンZの具体例としては、例えば、トリメチル[2-{[3-トリメトキシシリルプロピル]カルバモイル}オキシエチル]アンモニウム、トリメチル[2-{[3-トリエトキシシリルプロピル]カルバモイル}オキシエチル]アンモニウム、トリメチル[2-{[3-メチルジメトキシシリルプロピル]カルバモイル}オキシエチル]アンモニウム、トリメチル[2-{[3-メチルジエトキシシリルプロピル]カルバモイル}オキシエチル]アンモニウム、トリメチル[2-{[3-エチルジメトキシシリルプロピル]カルバモイル}オキシエチル]アンモニウム、トリメチル[2-{[3-エチルジエトキシシリルプロピル]カルバモイル}オキシエチル]アンモニウム、1-[2-{[3-トリメトキシシリルプロピル]カルバモイル}オキシエチル]ピリジニウム、1-[2-{[3-トリエトキシシリルプロピル]カルバモイル}オキシエチル]ピリジニウム、1-[2-{[3-メチルジメトキシシリルプロピル]カルバモイル}オキシエチル]ピリジニウム、1-[2-{[3-メチルジエトキシシリルプロピル]カルバモイル}オキシエチル]ピリジニウム、1-[2-{[3-エチルジメトキシシリルプロピル]カルバモイル}オキシエチル]ピリジニウム、1-[2-{[3-エチルジエトキシシリルプロピル]カルバモイル}オキシエチル]ピリジニウム、トリメチル{2-[3-{[3-トリメトキシシリルプロピル]アミノ}プロパノイルオキシ]エチル}アンモニウム、トリメチル{2-[3-{[3-トリエトキシシリルプロピル]アミノ}プロパノイルオキシ]エチル}アンモニウム、トリメチル{2-[3-{[3-メチルジメトキシシリルプロピル]アミノ}プロパノイルオキシ]エチル}アンモニウム、トリメチル{2-[3-{[3-メチルジエトキシシリルプロピル]アミノ}プロパノイルオキシ]エチル}アンモニウム、トリメチル{2-[3-{[3-エチルジメトキシシリルプロピル]アミノ}プロパノイルオキシ]エチル}アンモニウム、トリメチル{2-[3-{[3-エチルジエトキシシリルプロピル]アミノ}プロパノイルオキシ]エチル}アンモニウム、トリメチル{2-[2-メチル-3-{[3-トリメトキシシリルプロピル]スルファニル}プロパノイルオキシ]エチル}アンモニウム、トリメチル{2-[2-メチル-3-{[3-トリエトキシシリルプロピル]スルファニル}プロパノイルオキシ]エチル}アンモニウム、トリメチル{2-[2-メチル-3-{[3-メチルジメトキシシリルプロピル]スルファニル}プロパノイルオキシ]エチル}アンモニウム、トリメチル{2-[2-メチル-3-{[3-メチルジエトキシシリルプロピル]スルファニル}プロパノイルオキシ]エチル}アンモニウム、トリメチル{2-[2-メチル-3-{[3-エチルジメトキシシリルプロピル]スルファニル}プロパノイルオキシ]エチル}アンモニウム、トリメチル{2-[2-メチル-3-{[3-エチルジエトキシシリルプロピル]スルファニル}プロパノイルオキシ]エチル}アンモニウム、等が挙げられる。上記の式2で示される化合物は、公知の合成方法を利用して合成することができる。例えば、R1OnR23-nSi-Q-Vで表される化合物は、R1OnR23-nSi-Q-Halただし、Halは、Cl,Br,Iなどのハロゲンを表す。で表される化合物を、アミンやイミダゾール等と反応させることによって合成することができる。また、R1OnR23-nSi-Q1-NH-COO-Q3-Vで表される化合物は、R1OnR23-nSi-Q1-NCOで表される化合物と、HO-Q3-Vで表される化合物とを反応させることによっても合成することが可能である。本発明で用いられるアニオンX-の具体例としては、4フッ化ホウ酸[BF4-]、6フッ化リン酸[PF6-]、トリスペンタフルオロエチルトリフルオロフォスフェート[PF3C2F53-]、ビスフルオロスルホニルイミド[FSO22N-]、ビストリフルオロメタンスルホニルイミド[CF3SO22N-]、ビスペンタフルオロエタンスルホニルイミド[C2F5SO22N-]、ビスヘプタフルオロプロパンスルホニルイミド[C3F7SO22N-]、トリフルオロメタンスルホニルペンタフルオロエタンスルホニルイミド[CF3SO2C2F5SO2N-]、トリフルオロメタンスルホニルヘプタフルオロプロパンスルホニルイミド[CF3SO2C3F7SO2N-]、トリフルオロメタンスルホニルノナフルオロブタンスルホニルイミド[CF3SO2C4F9SO2N-]などが挙げられる。このうち、BF4-、PF6-、PF3C2F53-、FSO22N-、CF3SO22N-が好ましい。本発明で用いられるイオン性化合物ZX-の具体例としては、上述の好ましいカチオンZと好ましいアニオンX-との組み合わせなどであり、例えば、トリメチル[2-{[3-トリメトキシシリルプロピル]カルバモイル}オキシエチル]アンモニウムビスフルオロスルホニルイミド塩、トリメチル[2-{[3-トリメトキシシリルプロピル]カルバモイル}オキシエチル]アンモニウム6フッ化リン酸塩、トリメチル[2-{[3-トリメトキシシリルプロピル]カルバモイル}オキシエチル]アンモニウム4フッ化ホウ酸塩、トリメチル[2-{[3-トリメトキシシリルプロピル]カルバモイル}オキシエチル]アンモニウムトリスペンタフルオロエチルトリフルオロフォスフェート塩、トリメチル[2-{[3-トリエトキシシリルプロピル]カルバモイル}オキシエチル]アンモニウムビスフルオロスルホニルイミド塩、トリメチル[2-{[3-トリエトキシシリルプロピル]カルバモイル}オキシエチル]アンモニウム6フッ化リン酸塩、トリメチル[2-{[3-トリエトキシシリルプロピル]カルバモイル}オキシエチル]アンモニウム4フッ化ホウ酸塩、トリメチル[2-{[3-トリエトキシシリルプロピル]カルバモイル}オキシエチル]アンモニウムトリスペンタフルオロエチルトリフルオロフォスフェート塩、トリメチル[2-{[3-メチルジメトキシシリルプロピル]カルバモイル}オキシエチル]アンモニウムビスフルオロスルホニルイミド塩、トリメチル[2-{[3-メチルジメトキシシリルプロピル]カルバモイル}オキシエチル]アンモニウム6フッ化リン酸塩、トリメチル[2-{[3-メチルジメトキシシリルプロピル]カルバモイル}オキシエチル]アンモニウム4フッ化ホウ酸塩、トリメチル[2-{[3-メチルジメトキシシリルプロピル]カルバモイル}オキシエチル]アンモニウムトリスペンタフルオロエチルトリフルオロフォスフェート塩、トリメチル[2-{[3-メチルジエトキシシリルプロピル]カルバモイル}オキシエチル]アンモニウムビスフルオロスルホニルイミド塩、トリメチル[2-{[3-メチルジエトキシシリルプロピル]カルバモイル}オキシエチル]アンモニウム6フッ化リン酸塩、トリメチル[2-{[3-メチルジエトキシシリルプロピル]カルバモイル}オキシエチル]アンモニウム4フッ化ホウ酸塩、トリメチル[2-{[3-メチルジエトキシシリルプロピル]カルバモイル}オキシエチル]アンモニウムトリスペンタフルオロエチルトリフルオロフォスフェート塩、トリメチル[2-{[3-エチルジメトキシシリルプロピル]カルバモイル}オキシエチル]アンモニウムビスフルオロスルホニルイミド塩、トリメチル[2-{[3-エチルジメトキシシリルプロピル]カルバモイル}オキシエチル]アンモニウム6フッ化リン酸塩、トリメチル[2-{[3-エチルジメトキシシリルプロピル]カルバモイル}オキシエチル]アンモニウム4フッ化ホウ酸塩、トリメチル[2-{[3-エチルジメトキシシリルプロピル]カルバモイル}オキシエチル]アンモニウムトリスペンタフルオロエチルトリフルオロフォスフェート塩、トリメチル[2-{[3-エチルジエトキシシリルプロピル]カルバモイル}オキシエチル]アンモニウムビスフルオロスルホニルイミド塩、トリメチル[2-{[3-エチルジエトキシシリルプロピル]カルバモイル}オキシエチル]アンモニウム6フッ化リン酸塩、トリメチル[2-{[3-エチルジエトキシシリルプロピル]カルバモイル}オキシエチル]アンモニウム4フッ化ホウ酸塩、トリメチル[2-{[3-エチルジエトキシシリルプロピル]カルバモイル}オキシエチル]アンモニウムトリスペンタフルオロエチルトリフルオロフォスフェート塩、1-[2-{[3-トリメトキシシリルプロピル]カルバモイル}オキシエチル]ピリジニウムビスフルオロスルホニルイミド塩、1-[2-{[3-トリメトキシシリルプロピル]カルバモイル}オキシエチル]ピリジニウム6フッ化リン酸塩、1-[2-{[3-トリメトキシシリルプロピル]カルバモイル}オキシエチル]ピリジニウム4フッ化ホウ酸塩、1-[2-{[3-トリメトキシシリルプロピル]カルバモイル}オキシエチル]ピリジニウムトリスペンタフルオロエチルトリフルオロフォスフェート塩、1-[2-{[3-トリエトキシシリルプロピル]カルバモイル}オキシエチル]ピリジニウムビスフルオロスルホニルイミド塩、1-[2-{[3-トリエトキシシリルプロピル]カルバモイル}オキシエチル]ピリジニウム6フッ化リン酸塩、1-[2-{[3-トリエトキシシリルプロピル]カルバモイル}オキシエチル]ピリジニウム4フッ化ホウ酸塩、1-[2-{[3-トリエトキシシリルプロピル]カルバモイル}オキシエチル]ピリジニウムトリスペンタフルオロエチルトリフルオロフォスフェート塩、1-[2-{[3-メチルジメトキシシリルプロピル]カルバモイル}オキシエチル]ピリジニウムビスフルオロスルホニルイミド塩、1-[2-{[3-メチルジメトキシシリルプロピル]カルバモイル}オキシエチル]ピリジニウム6フッ化リン酸塩、1-[2-{[3-メチルジメトキシシリルプロピル]カルバモイル}オキシエチル]ピリジニウム4フッ化ホウ酸塩、1-[2-{[3-メチルジメトキシシリルプロピル]カルバモイル}オキシエチル]ピリジニウムトリスペンタフルオロエチルトリフルオロフォスフェート塩、1-[2-{[3-メチルジエトキシシリルプロピル]カルバモイル}オキシエチル]ピリジニウムビスフルオロスルホニルイミド塩、1-[2-{[3-メチルジエトキシシリルプロピル]カルバモイル}オキシエチル]ピリジニウム6フッ化リン酸塩、1-[2-{[3-メチルジエトキシシリルプロピル]カルバモイル}オキシエチル]ピリジニウム4フッ化ホウ酸塩、1-[2-{[3-メチルジエトキシシリルプロピル]カルバモイル}オキシエチル]ピリジニウムトリスペンタフルオロエチルトリフルオロフォスフェート塩、1-[2-{[3-エチルジメトキシシリルプロピル]カルバモイル}オキシエチル]ピリジニウムビスフルオロスルホニルイミド塩、1-[2-{[3-エチルジメトキシシリルプロピル]カルバモイル}オキシエチル]ピリジニウム6フッ化リン酸塩、1-[2-{[3-エチルジメトキシシリルプロピル]カルバモイル}オキシエチル]ピリジニウム4フッ化ホウ酸塩、1-[2-{[3-エチルジメトキシシリルプロピル]カルバモイル}オキシエチル]ピリジニウムトリスペンタフルオロエチルトリフルオロフォスフェート塩、1-[2-{[3-エチルジエトキシシリルプロピル]カルバモイル}オキシエチル]ピリジニウムビスフルオロスルホニルイミド塩、1-[2-{[3-エチルジエトキシシリルプロピル]カルバモイル}オキシエチル]ピリジニウム6フッ化リン酸塩、1-[2-{[3-エチルジエトキシシリルプロピル]カルバモイル}オキシエチル]ピリジニウム4フッ化ホウ酸塩、1-[2-{[3-エチルジエトキシシリルプロピル]カルバモイル}オキシエチル]ピリジニウムトリスペンタフルオロエチルトリフルオロフォスフェート塩、トリメチル{2-[3-{[3-トリメトキシシリルプロピル]アミノ}プロパノイルオキシ]エチル}アンモニウムビスフルオロスルホニルイミド塩、トリメチル{2-[3-{[3-トリメトキシシリルプロピル]アミノ}プロパノイルオキシ]エチル}アンモニウム6フッ化リン酸塩、トリメチル{2-[3-{[3-トリメトキシシリルプロピル]アミノ}プロパノイルオキシ]エチル}アンモニウム4フッ化ホウ酸塩、トリメチル{2-[3-{[3-トリメトキシシリルプロピル]アミノ}プロパノイルオキシ]エチル}アンモニウムトリスペンタフルオロエチルトリフルオロフォスフェート塩、トリメチル{2-[3-{[3-トリエトキシシリルプロピル]アミノ}プロパノイルオキシ]エチル}アンモニウムビスフルオロスルホニルイミド塩、トリメチル{2-[3-{[3-トリエトキシシリルプロピル]アミノ}プロパノイルオキシ]エチル}アンモニウム6フッ化リン酸塩、トリメチル{2-[3-{[3-トリエトキシシリルプロピル]アミノ}プロパノイルオキシ]エチル}アンモニウム4フッ化ホウ酸塩、トリメチル{2-[3-{[3-トリエトキシシリルプロピル]アミノ}プロパノイルオキシ]エチル}アンモニウムトリスペンタフルオロエチルトリフルオロフォスフェート塩、トリメチル{2-[3-{[3-メチルジメトキシシリルプロピル]アミノ}プロパノイルオキシ]エチル}アンモニウムビスフルオロスルホニルイミド塩、トリメチル{2-[3-{[3-メチルジメトキシシリルプロピル]アミノ}プロパノイルオキシ]エチル}アンモニウム6フッ化リン酸塩、トリメチル{2-[3-{[3-メチルジメトキシシリルプロピル]アミノ}プロパノイルオキシ]エチル}アンモニウム4フッ化ホウ酸塩、トリメチル{2-[3-{[3-メチルジメトキシシリルプロピル]アミノ}プロパノイルオキシ]エチル}アンモニウムトリスペンタフルオロエチルトリフルオロフォスフェート塩、トリメチル{2-[3-{[3-メチルジエトキシシリルプロピル]アミノ}プロパノイルオキシ]エチル}アンモニウムビスフルオロスルホニルイミド塩、トリメチル{2-[3-{[3-メチルジエトキシシリルプロピル]アミノ}プロパノイルオキシ]エチル}アンモニウム6フッ化リン酸塩、トリメチル{2-[3-{[3-メチルジエトキシシリルプロピル]アミノ}プロパノイルオキシ]エチル}アンモニウム4フッ化ホウ酸塩、トリメチル{2-[3-{[3-メチルジエトキシシリルプロピル]アミノ}プロパノイルオキシ]エチル}アンモニウムトリスペンタフルオロエチルトリフルオロフォスフェート塩、トリメチル{2-[3-{[3-エチルジメトキシシリルプロピル]アミノ}プロパノイルオキシ]エチル}アンモニウムビスフルオロスルホニルイミド塩、トリメチル{2-[3-{[3-エチルジメトキシシリルプロピル]アミノ}プロパノイルオキシ]エチル}アンモニウム6フッ化リン酸塩、トリメチル{2-[3-{[3-エチルジメトキシシリルプロピル]アミノ}プロパノイルオキシ]エチル}アンモニウム4フッ化ホウ酸塩、トリメチル{2-[3-{[3-エチルジメトキシシリルプロピル]アミノ}プロパノイルオキシ]エチル}アンモニウムトリスペンタフルオロエチルトリフルオロフォスフェート塩、トリメチル{2-[3-{[3-エチルジエトキシシリルプロピル]アミノ}プロパノイルオキシ]エチル}アンモニウムビスフルオロスルホニルイミド塩、トリメチル{2-[3-{[3-エチルジエトキシシリルプロピル]アミノ}プロパノイルオキシ]エチル}アンモニウム6フッ化リン酸塩、トリメチル{2-[3-{[3-エチルジエトキシシリルプロピル]アミノ}プロパノイルオキシ]エチル}アンモニウム4フッ化ホウ酸塩、トリメチル{2-[3-{[3-エチルジエトキシシリルプロピル]アミノ}プロパノイルオキシ]エチル}アンモニウムトリスペンタフルオロエチルトリフルオロフォスフェート塩、トリメチル{2-[2-メチル-3-{[3-トリメトキシシリルプロピル]スルファニル}プロパノイルオキシ]エチル}アンモニウムビスフルオロスルホニルイミド塩、トリメチル{2-[2-メチル-3-{[3-トリメトキシシリルプロピル]スルファニル}プロパノイルオキシ]エチル}アンモニウム6フッ化リン酸塩、トリメチル{2-[2-メチル-3-{[3-トリメトキシシリルプロピル]スルファニル}プロパノイルオキシ]エチル}アンモニウム4フッ化ホウ酸塩、トリメチル{2-[2-メチル-3-{[3-トリメトキシシリルプロピル]スルファニル}プロパノイルオキシ]エチル}アンモニウムトリスペンタフルオロエチルトリフルオロフォスフェート塩、トリメチル{2-[2-メチル-3-{[3-トリエトキシシリルプロピル]スルファニル}プロパノイルオキシ]エチル}アンモニウムビスフルオロスルホニルイミド塩、トリメチル{2-[2-メチル-3-{[3-トリエトキシシリルプロピル]スルファニル}プロパノイルオキシ]エチル}アンモニウム6フッ化リン酸塩、トリメチル{2-[2-メチル-3-{[3-トリエトキシシリルプロピル]スルファニル}プロパノイルオキシ]エチル}アンモニウム4フッ化ホウ酸塩、トリメチル{2-[2-メチル-3-{[3-トリエトキシシリルプロピル]スルファニル}プロパノイルオキシ]エチル}アンモニウムトリスペンタフルオロエチルトリフルオロフォスフェート塩、トリメチル{2-[2-メチル-3-{[3-メチルジメトキシシリルプロピル]スルファニル}プロパノイルオキシ]エチル}アンモニウムビスフルオロスルホニルイミド塩、トリメチル{2-[2-メチル-3-{[3-メチルジメトキシシリルプロピル]スルファニル}プロパノイルオキシ]エチル}アンモニウム6フッ化リン酸塩、トリメチル{2-[2-メチル-3-{[3-メチルジメトキシシリルプロピル]スルファニル}プロパノイルオキシ]エチル}アンモニウム4フッ化ホウ酸塩、トリメチル{2-[2-メチル-3-{[3-メチルジメトキシシリルプロピル]スルファニル}プロパノイルオキシ]エチル}アンモニウムトリスペンタフルオロエチルトリフルオロフォスフェート塩、トリメチル{2-[2-メチル-3-{[3-メチルジエトキシシリルプロピル]スルファニル}プロパノイルオキシ]エチル}アンモニウムビスフルオロスルホニルイミド塩、トリメチル{2-[2-メチル-3-{[3-メチルジエトキシシリルプロピル]スルファニル}プロパノイルオキシ]エチル}アンモニウム6フッ化リン酸塩、トリメチル{2-[2-メチル-3-{[3-メチルジエトキシシリルプロピル]スルファニル}プロパノイルオキシ]エチル}アンモニウム4フッ化ホウ酸塩、トリメチル{2-[2-メチル-3-{[3-メチルジエトキシシリルプロピル]スルファニル}プロパノイルオキシ]エチル}アンモニウムトリスペンタフルオロエチルトリフルオロフォスフェート塩、トリメチル{2-[2-メチル-3-{[3-エチルジメトキシシリルプロピル]スルファニル}プロパノイルオキシ]エチル}アンモニウムビスフルオロスルホニルイミド塩、トリメチル{2-[2-メチル-3-{[3-エチルジメトキシシリルプロピル]スルファニル}プロパノイルオキシ]エチル}アンモニウム6フッ化リン酸塩、トリメチル{2-[2-メチル-3-{[3-エチルジメトキシシリルプロピル]スルファニル}プロパノイルオキシ]エチル}アンモニウム4フッ化ホウ酸塩、トリメチル{2-[2-メチル-3-{[3-エチルジメトキシシリルプロピル]スルファニル}プロパノイルオキシ]エチル}アンモニウムトリスペンタフルオロエチルトリフルオロフォスフェート塩、トリメチル{2-[2-メチル-3-{[3-エチルジエトキシシリルプロピル]スルファニル}プロパノイルオキシ]エチル}アンモニウムビスフルオロスルホニルイミド塩、トリメチル{2-[2-メチル-3-{[3-エチルジエトキシシリルプロピル]スルファニル}プロパノイルオキシ]エチル}アンモニウム6フッ化リン酸塩、トリメチル{2-[2-メチル-3-{[3-エチルジエトキシシリルプロピル]スルファニル}プロパノイルオキシ]エチル}アンモニウム4フッ化ホウ酸塩、トリメチル{2-[2-メチル-3-{[3-エチルジエトキシシリルプロピル]スルファニル}プロパノイルオキシ]エチル}アンモニウムトリスペンタフルオロエチルトリフルオロフォスフェート塩、などが挙げられる。本発明に用いる粘着剤ポリマーの共重合組成物の100重量部に対して、帯電防止剤が、C前記の式1で表されるイオン性化合物を0.1~20重量部、さらに好ましくは0.1~10重量部、含有することが好ましい。前記粘着剤組成物からなる粘着剤層の表面抵抗率が1.0×1012Ω/□以下であることが好ましい。表面抵抗率が大きいと剥離時に帯電で発生した静電気を逃がす性能に劣るため、表面抵抗率を十分に小さくすることにより、粘着剤層を被着体が剥がす時に発生する静電気に伴って生じる剥離帯電圧が低減され、被着体の電気制御回路等に影響することを抑制することができる。本発明の粘着剤組成物は、粘着剤層を形成する際に粘着剤ポリマーを架橋することが好ましい。架橋をするため、粘着剤組成物が既知の架橋剤を含んでも良く、紫外線UVなど光架橋で架橋しても良い。架橋剤としては、2官能以上のイソシアネート化合物、2官能以上のエポキシ化合物、2官能以上のアクリレート化合物、金属キレート化合物などが挙げられる。さらにその他成分としてシランカップリング剤、酸化防止剤、界面活性剤、硬化促進剤、可塑剤、充填剤、硬化遅延剤、加工助剤、老化防止剤などの公知の添加剤を適宜に配合することができる。これらは、単独でもしくは2種以上併せて用いることができる。本発明の粘着フィルムは、基材フィルムの片面上に、本発明の粘着剤組成物からなる粘着剤層が積層されたものである。本発明の粘着フィルムは、表面保護フィルム、偏光板用の表面保護フィルム、光学用の表面保護フィルム、粘着剤付き光学フィルム、粘着剤付き偏光板などに好適に用いることができる。粘着剤層の基材フィルムや、粘着面を保護する剥離フィルムセパレーターとしては、ポリエステルフィルムなどの樹脂フィルム等を用いることができる。基材フィルムには、樹脂フィルムの粘着剤層が形成された側とは反対面に、シリコーン系、フッ素系の離型剤やコート剤、シリカ微粒子等による防汚処理、帯電防止剤の塗布や練り込み等による帯電防止処理を施すことができる。剥離フィルムには、粘着剤層の粘着面と合わされる側の面に、シリコーン系、フッ素系の離型剤などにより離型処理が施される。偏光板用の表面保護フィルムなどの光学用の表面保護フィルムの場合は、基材フィルム及び粘着剤層は、十分な透明性を有することが好ましい。粘着剤付き光学フィルムにおいては、基材フィルムとして、偏光板フィルム、位相差板フィルム、レンズフィルム、位相差板兼用の偏光板フィルム、レンズフィルム兼用の偏光板フィルム等の光学フィルムを用いることができる。粘着剤付き光学フィルムは、光学フィルムの片面または両面に粘着剤層を積層してなるものであって、画像表示装置のガラス板等との貼り合わせに用いることができる。これらの粘着剤付き光学フィルムは、粘着剤層を介してガラス基板等と貼り合わされて、画像表示装置等に組み込むことができる。粘着剤付き偏光板などの粘着剤付き光学フィルムに用いられる粘着剤層は、十分な透明性を有することが好ましい。また、基材フィルムとして使用する偏光板は、一般的に、ポリビニルアルコール系偏光子の両面に、トリアセチルセルロース系保護フィルムで挟まれた3層構造を有している。保護フィルムの表面に、ディスコティック液晶がコートされている偏光板、もしくは、トリアセチルセルロース系フィルムの替わりに、延伸トリアセチルセルロース系フィルム、延伸ポリシクロオレフィン系フィルム、または延伸セルロースアセテートプロピオネートフィルム等で貼り合わされた構造となっている。更に、これらの偏光板フィルムは、液晶表示用パネルの表面基材であるガラス基板に、粘着剤層を介して貼り合わされる。本発明は、式1で表されるイオン性化合物である帯電防止剤を粘着剤に用いることで、帯電防止機能を持たせてさらにガラス板に対する接着力も向上させることが可能になり、接着力や耐久性を向上することができ、従来帯電防止剤とシランカップリング剤を両方併用していた時に比べ低コストで両者の長所を生かすことが可能になり、上記の課題を改善することができる。以下、実施例をもって本発明を具体的に説明する。<アクリル共重合体の製造>[実施例1]撹拌機、温度計、還流冷却器及び窒素導入管を備えた反応装置に、窒素ガスを導入して、反応装置内の空気を窒素ガスで置換した。その後、反応装置に2-エチルヘキシルアクリレート100重量部、6-ヒドロキシヘキシルアクリレート1.5重量部とともに溶剤酢酸エチルを100部加えた。その後、重合開始剤としてアゾビスイソブチロニトリル0.1重量部を2時間かけて滴下させ、65°Cで8時間反応させ、重量平均分子量50万の、実施例1のアクリル共重合体溶液1を得た。[実施例2~7及び比較例1~2]単量体の組成を各々、表1の記載のようにする以外は、上記の実施例1に用いるアクリル共重合体溶液1と同様にして、実施例2~7及び比較例1~2に用いるアクリル共重合体溶液を得た。<粘着剤組成物、表面保護フィルム、及び偏光板フィルムの製造>[実施例1]上記のとおり製造したアクリル共重合体溶液1そのうちアクリル共重合体が100重量部に対して、帯電防止剤C-1表3および表4参照1.0重量部、コロネートHXヘキサメチレンジイソシアネートHDI化合物のイソシアヌレート体1.5重量部を加えて撹拌混合して実施例1の粘着剤組成物を得た。この粘着剤組成物をシリコーン樹脂コートされたポリエチレンテレフタレートPETフィルムからなる剥離フィルムの上に塗布後、90°Cで乾燥することによって溶剤を除去し、粘着剤層の厚さが25μmである粘着シートを得た。その後、一方の面に帯電防止及び防汚処理されたポリエチレンテレフタレートPETフィルムの帯電防止及び防汚処理された面とは反対の面に粘着シートを転写させ、帯電防止及び防汚処理されたPETフィルム/粘着剤層/剥離フィルムシリコーン樹脂コートされたPETフィルムの積層構成を有する実施例1の表面保護フィルムを得た。[実施例2~4及び比較例1~2]添加剤の組成を各々、表1の記載のようにする以外は、上記の実施例1の表面保護フィルムと同様にして、実施例2~4及び比較例1~2の表面保護フィルムを得た。[実施例5~7]添加剤の組成を各々、表1の記載のようにし、転写する基材を偏光板にした以外は、上記の実施例1と同様にして、偏光板/粘着剤層/剥離フィルムシリコーン樹脂コートされたPETフィルムの積層構成を有する、実施例5~7の偏光板フィルムを得た。表1において、各成分の配合比は、アルキルアクリレートモノマーの合計共重合性ビニルモノマーを用いた場合は、アルキルアクリレートモノマーと共重合性ビニルモノマーの合計を100重量部として求めた重量部の数値を括弧で囲んで示す。また、表1に用いた各成分の略記号の化合物名を、表2に示す。また、表1に用いた帯電防止剤の化学式を、表3に示す。なお、コロネート登録商標HX、同HL及び同L-45は日本ポリウレタン工業株式会社の商品名であり、TETRAD登録商標-Xは三菱ガス化学株式会社の商品名であり、デュラネート登録商標24A―100は旭化成ケミカルズ株式会社の商品名である。<試験方法及び評価>実施例1~4及び比較例1~2の表面保護フィルム、及び実施例5~7の偏光板フィルムを、23°C、50RHの雰囲気下で7日間エージングした後、剥離フィルムシリコーン樹脂コートされたPETフィルムを剥がして、粘着剤層を表出させたものを、表面抵抗率の測定試料とした。さらに、この粘着剤層を表出させた表面保護フィルム、及び偏光板フィルムを、粘着剤層を介して無アルカリガラス板の表面に貼り合わせ、1日放置した後、50°C、5気圧、20分間オートクレーブ処理し、室温でさらに12時間放置したものを、粘着力の測定試料とした。また、この粘着剤層を表出させた表面保護フィルム、及び偏光板フィルムを、粘着剤層を介して無アルカリガラス板の表面に貼り合わせ、耐久性及びリワーク性の測定試料とした。<表面抵抗率>エージングした後、無アルカリガラス板に貼り合わせる前に、剥離フィルムシリコーン樹脂コートされたPETフィルムを剥がして粘着剤層を表出し、抵抗率計ハイレスタUP-HT450三菱化学アナリテック製を用いて、粘着剤層の表面抵抗率を測定した。<耐久性>上記で得られた耐久性の測定試料を、60°C、90RHの雰囲気下に250時間放置後、室温に取り出し、被着体からの剥がれ、発泡等を目視にて確認した。評価基準は、剥がれ発泡が全く確認されない場合を○、剥がれ発泡が僅かに確認された場合を△、剥がれ発泡が明確に確認された場合を×と評価した。<リワーク性>上記で得られたリワーク性の測定試料を、70°C、DRYの雰囲気下に24時間放置後、室温に取り出し、表面保護フィルム及び偏光板フィルムを無アルカリガラス板から剥がした際の、被着体表面の糊残りを目視にて確認した。評価基準は、糊残りが全く確認されない場合を○、糊残りが僅かに確認された場合を△、糊残りが明確に確認された場合を×と評価した。<ガラス板に対する粘着力>上記で得られた粘着力の測定試料25mm幅の表面保護フィルム、及び偏光板フィルムを、無アルカリガラス板の表面に貼り合わせたものを、180°方向に引張試験機を用いて0.3m/minの引張速度において剥がして測定した剥離強度を粘着力とした。表4に、評価結果を示す。なお、表面抵抗率は、m×10nをmEnとする方式ただし、mは任意の実数値、nは正の整数により表記した。実施例1~4の表面保護フィルム、及び実施例5~7の偏光板フィルムは、表面抵抗率が1.0×1012Ω/□以下であり、適度な粘着力を備えていた。すなわち、帯電防止性や被着体に対するリワーク性などの欠点などの課題を改善することができるものとなった。比較例1~2の表面保護フィルムは、表面抵抗率が1.0×1012Ω/□を超えており、帯電防止性に問題があるものとなった。さらに比較例1,2の表面保護フィルムは、耐久性や被着体に対するリワーク性にも問題があるものとなった。"